(57)【要約】【課題】ボイル処理などの加熱処理をしたときでも内容物の付着を十分に抑制することができる撥液層を形成可能な樹脂組成物、並びに、それを用いた撥液性フィルム、撥液性積層体、包装材を提供する。【解決手段】（Ａ）ポリエチレン樹脂、（Ｂ）シリル化ポリオレフィン、および（Ｃ）ポリエチレン／ポリプロピレン共重合体を含み、撥液層の油膨潤量の制御と、撥液層表面のＳｉ存在量の向上とを両立させることができる樹脂組成物、それを用いた撥液性フィルム１１、撥液性積層体１、包装材。【選択図】図１
2020189664.tif 000002
【特許請求の範囲】
【請求項１】
（Ａ）ポリエチレン樹脂、（Ｂ）シリル化ポリオレフィン、および（Ｃ）ポリエチレン／ポリプロピレン共重合体を含むことを特徴とする撥液層形成用樹脂組成物。
【請求項２】
前記（Ｂ）シリル化ポリオレフィンの含有量に対する前記（Ｃ）ポリエチレン／ポリプロピレン共重合体の含有量の質量比（（Ｃ）ポリエチレン／ポリプロピレン共重合体の質量／（Ｂ）シリル化ポリオレフィンの質量）が、０．１〜２０であることを特徴とする請求項１に記載の撥液層形成用樹脂組成物。
【請求項３】
請求項１または２に記載の撥液層形成用樹脂組成物を用いて形成された撥液層を備える撥液性フィルム。
【請求項４】
前記撥液層の一方の主面上に設けられた１層以上の樹脂層をさらに備えることを特徴とする請求項３に記載の撥液性フィルム。
【請求項５】
前記撥液層中の前記（Ａ）ポリエチレン樹脂の融点Ｔ１（℃）と、前記１層以上の樹脂層のうち前記撥液層と接する樹脂層に含まれる樹脂の融点Ｔ２（℃）とが、Ｔ１＜Ｔ２の関係を満たしていることを特徴とする請求項４に記載の撥液性フィルム。
【請求項６】
基材と、該基材上に設けられた請求項３から５のいずれかに記載の撥液性フィルムとを備え、前記撥液層が少なくとも一方の最表面に配置されていることを特徴とする撥液性積層体。
【請求項７】
請求項６に記載の撥液性積層体を用いて、前記撥液層が最内層となるように形成されたことを特徴とする包装材。
【請求項８】
６０℃〜１００℃の加熱処理を施す用途に用いられるものであることを特徴とする請求項７に記載の包装材。
【発明の詳細な説明】
【技術分野】
【０００１】
本発明は、撥液層形成用樹脂組成物、並びに、それを用いた撥液性フィルム、撥液性積層体および包装材に関する。
【背景技術】
【０００２】
従来、食品、飲料、医薬品、化学品等の多くの商品に対して、それぞれの内容物に応じた包装材が開発されている。特に、液体や半固体、ゲル状物質等の内容物の包装材としては、耐水性、耐油性、ガスバリア性、軽量性、フレキシブル性、意匠性などに優れるプラスチック材料が用いられている。
【０００３】
また、液体や半固体、ゲル状物質等の内容物の包装材としては、より高機能を提供する目的で、複数の種類のプラスチック基材を積層したプラスチック積層体や、紙、金属箔、無機材料等とプラスチック基材との複合積層体、さらにはプラスチック基材に機能性組成物による処理を施した複合体などが提案されている。
【０００４】
上述の高機能の一つとして、例えば、液体や半固体、ゲル状物質等の内容物の包装材内面への付着や、すなわち包装体内部への残存を抑制する機能が求められている。より具体的には、ヨーグルト、ゼリー、シロップ等の容器の蓋材、お粥、スープ、カレー、パスタソース等のレトルト食品包装材、化学品や医薬品の液体、半固体、ゲル状物質等の保存容器用フィルム材料などには、その内面に内容物が付着し、内容物を全て使い切ることができずに無駄が生じることや、内容物の付着により汚れが生じること、内容物の排出作業に手間がかかることを抑制することができる高い撥液性が求められている。
【０００５】
これらの要求に対して、例えば特許文献１には、包装材の内面にシリコーン粒子等の疎水性微粒子を含有するシリコーン樹脂組成物層を設けた撥水性包装材が提案されている。また、特許文献２には、球状シリコンを添加した樹脂層を最内層とした内容物撥水性・離型性を有する包装材が提案されている。
【先行技術文献】
【特許文献】
【０００６】
【特許文献１】特開２０１３−２３２２４号公報
【特許文献２】特開平８−３３７２６７号公報
【発明の概要】
【発明が解決しようとする課題】
【０００７】
包装材内面の樹脂層の材料としては、ポリエチレンやポリプロピレン等のポリオレフィン樹脂が、ヒートシール性、耐熱性及び耐衝撃性等の機能を付与する材料として用いられている。しかしながら、撥液性を付与するためにポリエチレン樹脂に上述したシリコーン粒子を添加した場合であっても、ボイル処理などの加熱処理をしたときにポリエチレン樹脂が過剰に油分を吸収して油膜が形成されることで、シリコーン粒子による撥液効果が低下してしまい、包装材内面への内容物の付着を抑制する効果が必ずしも十分ではなかった。
【０００８】
本発明は、上記従来技術の有する課題に鑑みてなされたものであり、内容物の付着を十分に抑制することができる撥液層を形成可能な樹脂組成物、並びに、それを用いた撥液性
フィルム、撥液性積層体、包装材を提供することを課題とする。
【課題を解決するための手段】
【０００９】
上記課題を解決するため、本発明は、
（Ａ）ポリエチレン樹脂、（Ｂ）シリル化ポリオレフィン、および（Ｃ）ポリエチレン／ポリプロピレン共重合体を含むことを特徴とする撥液層形成用樹脂組成物を提供する。
【００１０】
上記撥液層形成用樹脂組成物によれば、（Ａ）ポリエチレン樹脂と、（Ｂ）シリル化ポリオレフィンと、（Ｃ）ポリエチレン／ポリプロピレン共重合体とを併用することにより、内容物の付着を十分に抑制することができる撥液層を形成することができる。（Ｂ）シリル化ポリオレフィンは撥液層に撥液性を付与する成分であるが、（Ａ）ポリエチレン樹脂に（Ｂ）シリル化ポリオレフィンのみを添加した場合は、形成される撥液層において、ボイル処理等の加熱処理を行ったときにパウチ内面の撥液層に含まれる分子量の小さいポリエチレン樹脂の非晶部分が油脂により膨潤する傾向があり、内容物に含まれる油分がポリエチレン樹脂に過剰に吸収されて油膜が形成され易く、（Ｂ）シリル化ポリオレフィンのシリコーン部位の撥液効果が低下してしまっていた。これに対し、（Ｃ）ポリエチレン／ポリプロピレン共重合体を添加することで、ポリエチレンの結晶化度及び融点を制御し、油膨潤量を制御することができることを本発明者らは見出した。また、（Ｃ）ポリエチレン／ポリプロピレン共重合体の添加量を制御することで、撥液層を形成した際に、（Ｂ）シリル化ポリオレフィン中のＳｉの撥液層表面への析出度合も制御することができることを本発明者らは見出した。
【００１１】
そして、本発明の撥液層形成用樹脂組成物によれば、（Ｃ）ポリエチレン／ポリプロピレン共重合体を添加することで、形成される撥液層の油膨潤量の制御と、撥液層表面のＳｉ存在量の向上とを両立させることができ、その結果、優れた撥液性を得ることができる。ここで、（Ｃ）ポリエチレン／ポリプロピレン共重合体の添加しない場合、ポリエチレンの結晶化度及び融点が低下し、油の膨潤により撥液層表面にＳｉが析出し難くなり、撥液性が低下して残液量が増加することとなる。撥液層の油膨潤量が増大すると、その分だけ残液量が増大すると共に、撥液層表面に油脂が多量に編析した状態となるため、Ｓｉが撥液層内部に埋もれ、撥液性が低下して残液量が更に増大することとなる。この様に、油分の吸収を抑制することができ、油膜が形成されにくくなり、撥液層に効率的に撥液性を付与することができる。これにより、従来のシリコーン粒子を用いた場合よりも優れた撥液性を有する撥液層を形成することができる。
【００１２】
上記撥液層形成用樹脂組成物において、上記（Ｂ）シリル化ポリオレフィンの含有量に対する上記（Ｃ）ポリエチレン／ポリプロピレン共重合体の含有量の質量比（（Ｃ）ポリエチレン／ポリプロピレン共重合体の質量／（Ｂ）シリル化ポリオレフィンの質量）を、０．１〜２０としても良い。この含有量の比が上記範囲内であることにより、形成される撥液層は、内容物の付着をより十分に抑制することができる。
【００１３】
本発明はまた、上記本発明の撥液層形成用樹脂組成物を用いて形成された撥液層を備える撥液性フィルムを提供する。かかる撥液性フィルムによれば、上記本発明の撥液層形成用樹脂組成物を用いて形成された撥液層を備えることにより、撥液層への内容物の付着を十分に抑制することができる。また、上記撥液性フィルムによれば、水や油だけでなく、カレーやパスタソースなどのボイル処理等の加熱処理を行う水中油分散型内容物に対しても良好な撥液性を発現することができる。
【００１４】
上記撥液性フィルムは、上記撥液層の一方の主面上に設けられた１層以上の樹脂層を更に備えていてもよい。撥液性フィルムを撥液層以外の樹脂層を備えた多層構造とすることにより、撥液性に加えて更なる機能性（耐熱性、耐衝撃性等）を付与することが可能とな
る。また、撥液層の薄膜化が可能となり、コストダウンも可能である。
【００１５】
撥液性フィルムが撥液層以外の樹脂層を備える場合、上記撥液層中の上記（Ａ）ポリエチレン樹脂の融点Ｔ１（℃）と、上記１層以上の樹脂層のうち上記撥液層と接する樹脂層に含まれる樹脂の融点Ｔ２（℃）とが、Ｔ１＜Ｔ２の関係を満たしていてもよい。上記関係を満たすことにより、結晶化度の観点から、撥液層中の（Ｂ）シリル化ポリオレフィンが上記１層以上の樹脂層のうち上記撥液層と接する樹脂層に移行することを抑制でき、撥液層表面への（Ｂ）シリル化ポリオレフィンの偏在化又はブリードアウトの効率を向上させることができるため、撥液性をより向上できる傾向がある。
【００１６】
本発明はまた、基材と、該基材上に設けられた上記本発明の撥液性フィルムと、を備え、上記撥液層が少なくとも一方の最表面に配置されている、撥液性積層体を提供する。かかる撥液性積層体によれば、上記本発明の撥液性フィルムを備えることにより、撥液層への内容物の付着を十分に抑制することができる。また、撥液性フィルムを所望の機能を有する基材と積層することにより、撥液性積層体に機械強度やバリア性、遮光性等の機能を付与することができる。
【００１７】
本発明はまた、上記本発明の撥液性積層体を用いて上記撥液層が最内層となるように形成された包装材を提供する。かかる包装材によれば、上記本発明の撥液性積層体を用いて形成されているため、撥液層への内容物の付着を十分に抑制することができる。
【００１８】
上記包装材は、６０℃〜１００℃の加熱処理を施す用途に用いられるものであってもよい。本実施形態に係る包装材によれば、このような用途に用いられた場合であっても、加熱処理後も包装材内面への内容物の付着を抑制することができる。
【発明の効果】
【００１９】
本発明によれば、内容物の付着を十分に抑制することができる撥液層を形成可能な樹脂組成物、並びに、それを用いた撥液性フィルム、撥液性積層体、包装材を提供することができる。
【図面の簡単な説明】
【００２０】
【図１】本発明の一実施形態に係る撥液性積層体の概略断面図である。
【図２】本発明の一実施形態に係る撥液性積層体の概略断面図である。
【図３】撥液性積層体の撥液性の評価方法を説明する模式図である。
【図４】撥液性積層体の撥液性の評価方法を説明する模式図である。
【発明を実施するための形態】
【００２１】
以下、図面を参照しながら本発明の好適な実施形態について詳細に説明する。なお、図面中、同一又は相当部分には同一符号を付し、重複する説明は省略する。また、図面の寸法比率は図示の比率に限られるものではない。
【００２２】
［撥液性積層体］
本実施形態に係る撥液性積層体は、基材と、該基材上に設けられた撥液性フィルムと、を備え、撥液層が少なくとも一方の最表面に配置された構造を有するものである。図１及び図２は、本実施形態に係る撥液性積層体の概略断面図である。本実施形態に係る撥液性積層体は、図１に示す撥液性積層体１のように、撥液層１１からなる撥液性フィルム１０と、基材１４とが、接着剤１３を介して積層された構造を有するものであってもよい。また、本実施形態に係る撥液性積層体は、図２に示す撥液性積層体２のように、撥液層１１及び第２の樹脂層１２からなる撥液性フィルム１０と、基材１４とが、接着剤１３を介して積層された構造を有するものであってもよい。撥液性フィルム１０が第２の樹脂層１２
を備える場合、撥液性フィルム１０は、撥液層１１が撥液性積層体２の最表面となるように、第２の樹脂層１２が基材１４と対向するように配置される。
【００２３】
＜撥液層１１＞
撥液層１１は撥液性を有する層である。撥液層１１は、加熱によりヒートシール性を発現することができる層であってもよい。ここで、撥液性とは、撥水性及び撥油性の両特性を包含する概念であり、具体的には、液体状、半固体状、もしくはゲル状の水性又は油性材料に対し撥液する特性である。水性又は油性材料としては、水、油、ヨーグルト、ゼリー、プリン、シロップ、お粥、スープ、カレー、パスタソース等の食品、ハンドソープ、シャンプー等の洗剤、医薬品、化粧品、化学品などが挙げられる。また、ヒートシール性とは、一例として、１００〜２００℃、０．１〜０．３ＭＰａ、１〜３秒間の条件にてヒートシールが可能である性質をいう。ヒートシールの条件は、撥液性積層体のヒートシールに要する条件に応じて容易に変更することが可能である。
【００２４】
撥液層１１の厚さは、０．１〜１００μｍであることが好ましく、１〜７０μｍであることがより好ましく、３〜５０μｍであることが更に好ましく、５〜３０μｍであることが特に好ましい。撥液層１１の厚さが上記下限値以上であることにより良好な撥液性及びヒートシール性が得易くなる傾向がある。一方、厚さが上記上限値以下であることにより、撥液性積層体全体の厚さを薄くすることができる。
【００２５】
撥液層１１は、下記成分を含む撥液層形成用樹脂組成物を用いて形成することができる。以下、撥液層形成用樹脂組成物について説明する。
【００２６】
＜撥液層形成用樹脂組成物＞
本発明の一実施形態に係る撥液層形成用樹脂組成物は、（Ａ）ポリエチレン樹脂（以下、「（Ａ）成分」ともいう）、（Ｂ）シリル化ポリオレフィン（以下、「（Ｂ）成分」ともいう）、並びに、（Ｃ）ポリエチレン／ポリプロピレン共重合体（以下、「（Ｃ）成分」ともいう）を含むものである。
【００２７】
すなわち、撥液層形成用樹脂組成物は、（Ｃ）ポリエチレン／ポリプロピレン共重合体を必須成分として含有する。以下、各成分について詳細に説明する。
【００２８】
（（Ａ）ポリエチレン樹脂）
ポリエチレン樹脂としては特に制限されず、例えば、低密度ポリエチレン、直鎖状低密度ポリエチレン、中密度ポリエチレン、高密度ポリエチレン、エチレン−αオレフィン共重合体等が挙げられる。αオレフィン成分としては、エチレン、１−ブテン、１−ペンテン、１−ヘキセン、１−ヘプテン、１−オクテン、４−メチル−１−ペンテンなどを例示することができる。
【００２９】
ポリエチレン樹脂としては、例えば、日本ポリエチレン株式会社製のノバテック、株式会社プライムポリマー製のエボリューなどが挙げられる。
【００３０】
ポリエチレン樹脂の融点は、最終用途に応じて適宜調整することができる。例えば、レトルト食品包装材用途であれば、ポリエチレン樹脂の融点は１１０〜１４０℃であることが好ましい。
【００３１】
上述したポリエチレン樹脂は、一種を単独で又は二種以上を組み合わせて用いることができる。
【００３２】
（（Ｂ）シリル化ポリオレフィン）
シリル化ポリオレフィンは、撥液層１１に撥液性を付与する成分である。シリル化ポリオレフィンは、ポリオレフィンユニットにシリコーン部位を持たせたものである。
【００３３】
シリル化ポリオレフィンとしては、例えば、ＰＥ−Ｓｉグラフト共重合体として東レ・ダウコーニング株式会社製の製品、ＰＥ−Ｓｉブロック共重合体として三井化学ファイン株式会社製のイクスフォーラ、ＰＰ−Ｓｉグラフト共重合体として東レ・ダウコーニング株式会社製の製品、ＰＥ−Ｓｉ−ＰＥトリブロック共重合体として三井化学ファイン株式会社製のイクスフォーラ等が挙げられる。
【００３４】
シリル化ポリオレフィンとしては、撥液層１１の撥液性をより向上させる観点から、グラフト共重合体よりもブロック共重合体の方が好ましい。これは、ブロック共重合体の方が、撥液層１１表面に偏在化又はブリードアウトし易い傾向にあるためである。
【００３５】
上述したシリル化ポリオレフィンは、一種を単独で又は二種以上を組み合わせて用いることができる。
【００３６】
（（Ｃ）ポリエチレン／ポリプロピレン共重合体）
ポリエチレン／ポリプロピレン共重合体は、（Ａ）ポリエチレン樹脂と相溶する部位及び上記（Ｂ）シリル化ポリオレフィンと相溶する部位を有する成分である。ポリエチレン／ポリプロピレン共重合体を用いることにより、ポリオレフィン部位が（Ａ）ポリエチレン樹脂と非相溶である（Ｂ）シリル化ポリオレフィンと（Ａ）ポリエチレン樹脂との相溶性を向上させることができる。
【００３７】
（Ａ）ポリエチレン樹脂と相溶する部位としては、（Ａ）ポリエチレン樹脂と相溶可能なポリオレフィン構造が挙げられ、（Ａ）ポリエチレン樹脂と同種のポリオレフィン構造を有する部位であることが好ましい。すなわち、（Ｃ）ポリエチレン／ポリプロピレン共重合体はポリエチレン構造を有することが好ましい。また、（Ａ）ポリエチレン樹脂がエチレン−αオレフィン共重合体等の２種以上のオレフィンからなる共重合体である場合、（Ｃ）ポリエチレン／ポリプロピレン共重合体は、上記共重合体を構成するオレフィンのうち主成分となるオレフィンと同種のオレフィンを重合又は共重合させた構造を少なくとも有することが好ましい。
【００３８】
（Ｂ）シリル化ポリオレフィンと相溶する部位としては、（Ｂ）シリル化ポリオレフィンのポリオレフィン部位と相溶可能なポリオレフィン構造が挙げられ、（Ｂ）シリル化ポリオレフィンのポリオレフィン部位と同種のポリオレフィン構造を有する部位であることが好ましい。すなわち、（Ｂ）シリル化ポリオレフィンのポリオレフィン部位がポリエチレン構造を有する場合、（Ｃ）ポリエチレン／ポリプロピレン共重合体はポリエチレン構造を有することが好ましく、（Ｂ）シリル化ポリオレフィンのポリオレフィン部位がポリプロピレン構造を有する場合、（Ｃ）ポリエチレン／ポリプロピレン共重合体はポリプロピレン構造を有することが好ましい。また、（Ｂ）シリル化ポリオレフィンのポリオレフィン部位が、エチレン−αオレフィン共重合体、プロピレン−αオレフィン共重合体等の２種以上のオレフィンからなる共重合体に基づく構造を有する場合、（Ｃ）ポリエチレン／ポリプロピレン共重合体は、上記共重合体を構成するオレフィンのうち主成分となるオレフィンと同種のオレフィンを重合又は共重合させた構造を少なくとも有することが好ましい。
【００３９】
（Ｃ）ポリエチレン／ポリプロピレン共重合体としては、例えば、エチレンとプロピレンとのブロック共重合体、あるいはエチレンとエチレン・ブチレン共重合体とのブロック共重合体などを用いることが可能である。この場合、（Ａ）ポリエチレン樹脂もしくは（Ｂ）シリル化ポリオレフィンのポリオレフィン部位がポリエチレンであれば、当該部位と
（Ｃ）ポリエチレン／ポリプロピレン共重合体のポリエチレン部位とが相溶し、（Ｂ）シリル化ポリオレフィンのポリオレフィン部位がポリプロピレンであれば、当該部位と（Ｃ）ポリエチレン／ポリプロピレン共重合体のプロピレンもしくはエチレン・ブチレン共重合体部位とが相溶する。
【００４０】
上述したポリエチレン／ポリプロピレン共重合体は、一種を単独で又は二種以上を組み合わせて用いることができる。
【００４１】
撥液層形成用樹脂組成物における（Ａ）成分の含有量は、撥液層形成用樹脂組成物の固形分全量を基準として、５０．０〜９９．９質量％であることが好ましく、５５．０〜９９．０質量％であることがより好ましく、６０．０〜９８．０質量％であることが更に好ましい。（Ａ）成分の含有量が上記下限値以上であると、良好なヒートシール性が得られ易い傾向がある。一方、（Ａ）成分の含有量が上記上限値以下であると、相対的に（Ｂ）成分及び（Ｃ）成分の含有量が増えるため、撥液性が向上し易い傾向がある。
【００４２】
撥液層形成用樹脂組成物における（Ｂ）成分及び（Ｃ）成分の合計の含有量は、撥液層形成用樹脂組成物の固形分全量を基準として、０．１〜５０．０質量％であることが好ましく、１．０〜４５．０質量％であることがより好ましく、２．０〜４０．０質量％であることが更に好ましい。（Ｂ）成分及び（Ｃ）成分の合計の含有量が上記下限値以上であると、撥液性が向上し易い傾向がある。一方、（Ｂ）成分及び（Ｃ）成分の合計の含有量が上記上限値以下であると、相対的に（Ａ）成分の含有量が増えるため、良好なヒートシール性が得られ易い傾向がある。
【００４３】
撥液層形成用樹脂組成物の（Ｂ）成分の含有量に対する（Ｃ）成分の含有量の質量比（（Ｃ）成分の質量／（Ｂ）成分の質量）は、０．１〜２０であることが好ましい。この含有量の比が上記下限値以上であると、撥液層において（Ｂ）シリル化ポリオレフィンを十分に分散させることができ、より良好な撥液性を得ることができる傾向がある。一方、この含有量の比が上記上限値以下であると、過剰な（Ｃ）ポリエチレン／ポリプロピレン共重合体により（Ｂ）シリル化ポリオレフィンが被覆されることを防ぎ、より良好な撥液性を得ることができる傾向がある。また、含有量の比が上記上限値を超えるほど（Ｃ）ポリエチレン／ポリプロピレン共重合体を添加しても、（Ｂ）シリル化ポリオレフィンがそれ以上分散しない状態となり、撥液性の向上効果が見られなくなる傾向がある。
【００４４】
撥液層形成用樹脂組成物は、撥液性を損なわない程度の範囲で、必要に応じてその他の添加剤を含んでいてもよい。その他の添加剤としては、例えば、難燃剤、スリップ剤、アンチブロッキング剤、酸化防止剤、光安定剤、粘着付与剤等が挙げられる。
【００４５】
撥液層１１は、上記撥液層形成用樹脂組成物を製膜することで形成することができる。
【００４６】
＜第２の樹脂層１２＞
第２の樹脂層１２は、ヒートシール性、耐熱性及び耐衝撃性、酸素・水蒸気バリア性等を向上させるために撥液層１１と基材１４との間に設けられる層である。第２の樹脂層１２は、ヒートシール性を有する熱可塑性樹脂を含むことが好ましい。
【００４７】
第２の樹脂層１２に用いられる熱可塑性樹脂としては特に限定されないが、ポリオレフィン樹脂、エチレン−α，β不飽和カルボン酸共重合体もしくはそのエステル化物又はイオン架橋物、エチレン−酢酸ビニル共重合体又はそのケン化物、ポリ酢酸ビニル又はそのケン化物、ポリカーボネート樹脂、熱可塑性ポリエステル樹脂、ＡＢＳ樹脂、ポリアセタール樹脂、ポリアミド樹脂、ポリフェニレンオキシド樹脂、ポリイミド樹脂、ポリウレタン樹脂、ポリ乳酸樹脂、フラン樹脂、及びシリコーン樹脂等が挙げられる。これらの熱可塑性樹脂は、一種を単独で又は二種以上を組み合わせて用いることができる。
【００４８】
第２の樹脂層１２に用いられる上記熱可塑性樹脂は、ヒートシール性、耐熱性及び耐衝撃性が向上し易いことから、ポリオレフィン樹脂を含むことが好ましい。ポリオレフィン樹脂としては、撥液層１１に用いられる（Ａ）ポリエチレン樹脂と同様のものを用いることができる。
【００４９】
第２の樹脂層１２が撥液層１１と接している場合、撥液層１１中の（Ａ）ポリエチレン樹脂の融点Ｔ１（℃）と、第２の樹脂層１２中の上記熱可塑性樹脂の融点Ｔ２（℃）とは、Ｔ１＜Ｔ２の関係を満たすことが好ましい。上記関係を満たすことにより、結晶化度の観点から、撥液層１１中の（Ｂ）シリル化ポリオレフィンが第２の樹脂層１２に移行することを抑制でき、撥液層１１表面への（Ｂ）シリル化ポリオレフィンの偏在化又はブリードアウトの効率を向上させることができるため、撥液性をより向上できる傾向がある。同じ観点から、融点Ｔ２は、融点Ｔ１よりも１℃以上高いことが好ましく、３℃以上高いことがより好ましい。
【００５０】
第２の樹脂層１２の厚さは、本撥液層形成用樹脂組成物を用いた商材の最終用途に応じて適宜設定できる。第２の樹脂層１２の厚さは、例えば、０．１〜３００μｍであることが好ましく、１〜２００μｍであることがより好ましく、５〜１５０μｍであることが更に好ましく、１０〜１００μｍであることが特に好ましい。
【００５１】
＜撥液性フィルム１０＞
上述した撥液層１１単層、又は、撥液層１１及び第２の樹脂層１２の２層により、撥液性を有する撥液性フィルム１０が形成される。撥液性フィルム１０は、基材１４の表面の一部又は全部を覆うように形成されている。なお、撥液性フィルム１０は、用途に応じて、基材１４と積層せずに撥液性フィルム１０単独で使用してもよい。
【００５２】
撥液性フィルム１０は、撥液層１１及び第２の樹脂層１２以外の他の樹脂層を更に１層以上含んでいてもよい。他の樹脂層の組成は、第２の樹脂層１２の組成と同様であってもよく、異なっていてもよい。
【００５３】
＜基材１４＞
基材１４は、支持体となる物であれば特に制限はなく、例えば紙、樹脂フィルム、金属箔等が挙げられる。紙としては、上質紙、特殊上質紙、コート紙、アート紙、キャストコート紙、模造紙、クラフト紙等が挙げられる。樹脂フィルムとしては、ポリオレフィン（例えばポリエチレン（ＰＥ）、ポリプロピレン（ＰＰ）等）、酸変性ポリオレフィン、ポリエステル（例えばポリエチレンテレフタレート（ＰＥＴ）等）、ポリアミド（ＰＡ）、ポリ塩化ビニル（ＰＶＣ）、セルロースアセテート、セロファン樹脂の少なくとも一種を含むフィルムが挙げられる。このフィルムは延伸フィルムでもよいし、非延伸フィルムでもよい。金属箔としては、例えばアルミ箔、ニッケル箔等が挙げられる。基材１４は、材質の異なる複数の基材を積層したものであってもよい。
【００５４】
基材１４の厚さは特に限定されず、用途に応じて適宜調整することができるが、通常、１〜５００μｍであり、好ましくは１０〜１００μｍである。
【００５５】
基材１４と撥液性フィルム１０の貼り合わせ方法としては、以下のような、接着剤によるラミネート方法、及び、熱処理によるラミネート方法などが挙げられるが、それらに限定されない。
【００５６】
（接着剤によるラミネート方法）
接着剤によるラミネート方法としては、ドライラミネート、ウェットラミネート、ノンソルベントラミネートなどの各種公知のラミネート方法を用いることができる。これらのラミネート方法に用いられる接着剤１３としては以下のものが挙げられる。
【００５７】
＜接着剤１３＞
接着剤１３は、撥液性フィルム１０と基材１４とを接着するものである。接着剤１３としては、例えば、ポリエステルポリオール、ポリエーテルポリオール、アクリルポリオール、カーボネートポリオールなどの主剤に対し、２官能以上のイソシアネート化合物を作用させたポリウレタン樹脂等が挙げられる。上述した各種ポリオールは、一種を単独で又は二種以上を組み合わせて用いることができる。
【００５８】
接着剤１３には更に、接着促進を目的として、上述したポリウレタン樹脂に、カルボジイミド化合物、オキサゾリン化合物、エポキシ化合物、リン化合物、シランカップリング剤などを配合してもよい。
【００５９】
また、接着剤１３に求められる性能に応じて、上述したポリウレタン樹脂に、その他の各種添加剤や安定剤を配合してもよい。
【００６０】
接着剤１３の厚さは、特に限定されるものではないが、所望の接着強度、追随性、及び加工性等を得る観点から、例えば、１〜１０μｍが好ましく、３〜７μｍがより好ましい。
【００６１】
（熱処理によるラミネート方法）
熱処理によるラミネート方法としては、大きく以下の方法が挙げられる。
（１）あらかじめ製膜した撥液性フィルム１０を接着性樹脂と共に基材１４上に押出ラミネートする方法。
（２）撥液性フィルム１０を構成する樹脂層と接着性樹脂とを基材１４上に押出ラミネートする方法。
（３）上記（１）もしくは（２）の方法で得られたラミネート基材を、更に熱ロールで加熱・加圧することにより接着させる方法。
（４）上記（１）もしくは（２）の方法で得られたラミネート基材を、更に高温雰囲気下で保管する、あるいは高温雰囲気下の乾燥・焼付け炉を通過させる方法。
【００６２】
熱処理によるラミネート方法で用いられる接着性樹脂としては、酸変性ポリオレフィンなどが挙げられる。また、上記の方法では押出ラミネートにより基材１４と撥液性フィルム１０とを積層しているが、押出ラミネートを行わずに、酸変性ポリオレフィン系コーティング剤（溶解型、分散型）をあらかじめ基材１４上に塗工形成した後、撥液性フィルム１０を熱処理により積層させることも可能である。
【００６３】
また、基材１４には、接着性プライマー（アンカーコート）を設けることも可能であり、その材料として、ポリエステル系、ポリウレタン系、ポリアリルアミン系、ポリエチレンイミン系、ポリブタジエン系、エチレン−酢酸ビニル共重合体、塩素−酢酸ビニル系などを用いることが可能であり、必要に応じて、接着剤１３として使用可能な上記の各種硬化剤や添加剤を配合してもよい。
【００６４】
［包装材］
本実施形態に係る包装材は、上述した撥液性積層体を用いて形成されたものである。包装材として具体的には、ヨーグルト、ゼリー、シロップ等の容器の蓋材、お粥、スープ、カレー、パスタソース等のレトルト食品包装材（レトルトパウチ）などが挙げられる。包装材の内面（内容物側）に撥液層が配置されるように包装材を形成することで、液体や半
固体、ゲル状物質等の内容物の包装材内面への付着や残存を抑制することができる。また、レトルト食品包装材のような袋状の包装材においては、包装材の最内層同士がブロッキングすることで内容物が排出され難くなる場合があるが、本実施形態に係る包装材によれば、最内層である撥液層同士がブロッキングし難く、内容物を効率的に排出することができる。
【００６５】
上記包装材は、６０〜１００℃の加熱処理を施す用途に用いられるものであってもよい。具体的には、レトルト食品包装材のような湯煎等の加熱処理が施される包装材用途に用いられるものであってもよい。本実施形態に係る包装材によれば、このような用途に用いられた場合であっても、加熱処理後も包装材内面への内容物の付着や残存を抑制できる。
【実施例】
【００６６】
以下、実施例及び比較例に基づいて本発明をより具体的に説明するが、本発明は以下の実施例に限定されるものではない。
【００６７】
［実施例１〜２２］
＜撥液層形成用樹脂組成物の作製＞
（Ａ）成分である直鎖状低密度ポリエチレン（ＬＬＤＰＥ、商品名「エボリュー」、株式会社プライムポリマー製）と、（Ｂ）成分であるシリル化ポリエチレン（ＰＥ−Ｓｉのグラフト共重合体、東レ・ダウコーニング株式会社製、または、ＰＥ−Ｓｉ−ＰＥのトリブロック共重合体、商品名「イクスフォーラ」、三井化学ファイン株式会社製）と、（Ｃ）成分である、ＰＰ−ＰＥのブロック共重合体またはエチレンとエチレン・ブチレン共重合体とのブロック共重合体、とを混合し、（Ｂ）成分と（Ｃ）成分の種類及び含有量を表１に示すように変更し、残部が（Ａ）成分となるように調整して撥液層形成用樹脂組成物を調製した。
【００６８】
＜撥液性積層体の作製＞
３層共押出し機を用いて、撥液層形成用樹脂組成物を押出し製膜し、厚さ１００μｍの撥液層からなる撥液性フィルムを得た。得られた撥液性フィルムと、基材である厚さ３８μｍのＰＥＴフィルム（商品名「エンブレット」、ユニチカ株式会社製）とを、ポリウレタン系接着剤（三井化学株式会社製）を用いてドライラミネートし、５０℃で５日間エージングして、撥液性積層体を得た。
【００６９】
［実施例２３〜２８］
＜撥液層形成用樹脂組成物の作製＞
実施例１と同様にして、（Ｂ）成分と（Ｃ）成分の種類及び含有量を表２に示すように変更し、残部が（Ａ）成分となるように調整して撥液層形成用樹脂組成物を作製した。
【００７０】
＜撥液性積層体の作製＞
（Ａ）成分である直鎖状低密度ポリエチレン（ＬＬＤＰＥ、商品名「エボリュー」、株式会社プライムポリマー製）を、第２の樹脂層形成用樹脂組成物とした。ただし、表２に示すように融点が第１の樹脂層と同等のものと、第１の樹脂層よりも高い融点のもの、の２点で調整した。３層共押出し機を用いて、撥液層形成用樹脂組成物と第２の樹脂層形成用樹脂組成物とを共押出し製膜し、厚さ１５μｍの撥液層と厚さ８５μｍの第２の樹脂層からなる撥液性フィルムを得た。得られた撥液性フィルムの第２の樹脂層と、基材である厚さ３８μｍのＰＥＴフィルム（商品名「エンブレット」、ユニチカ株式会社製）とを、ポリウレタン系接着剤（三井化学株式会社製）を用いてドライラミネートし、撥液性積層体を得た。
【００７１】
表３に示す組成で以下の各比較例を作成した。
【００７２】
［比較例１］
撥液層形成用樹脂組成物を（Ａ）成分のみとした以外は実施例１と同様にして、撥液層形成用樹脂組成物、撥液性フィルム及び撥液性積層体を作製した。
【００７３】
［比較例２］
撥液層形成用樹脂組成物に（Ｂ）成分を添加しない以外は実施例１と同様にして、撥液層形成用樹脂組成物、撥液性フィルム及び撥液性積層体を作製した。
【００７４】
［比較例３］
撥液層形成用樹脂組成物に（Ｂ）成分を添加しない以外は実施例１５と同様にして、撥液層形成用樹脂組成物、撥液性フィルム及び撥液性積層体を作製した。
【００７５】
［比較例４］
撥液層形成用樹脂組成物を、（Ｂ）成分をＰＰ−Ｓｉグラフト共重合体とし、（Ｃ）成分を添加しない以外は実施例２と同様にして、撥液層形成用樹脂組成物、撥液性フィルム及び撥液性積層体を作製した。
【００７６】
［比較例５］
撥液層形成用樹脂組成物に（Ｃ）成分を添加しない以外は実施例２と同様にして、撥液層形成用樹脂組成物、撥液性フィルム及び撥液性積層体を作製した。
【００７７】
［比較例６］
（Ｃ）成分を、ｈｏｍｏ−ＰＰとした以外は実施例１２と同様にして、撥液層形成用樹脂組成物、撥液性フィルム及び撥液性積層体を作製した。
【００７８】
［比較例７］
比較例１と同様の撥液層形成用樹脂組成物、撥液性フィルム及び撥液性積層体を作製した。
【００７９】
［比較例８］
比較例２と同様の撥液層形成用樹脂組成物、撥液性フィルム及び撥液性積層体を作製した。
【００８０】
［比較例９］
比較例４と同様の撥液層形成用樹脂組成物、撥液性フィルム及び撥液性積層体を作製した。
【００８１】
表１、表２及び表３中、各成分の詳細は以下のとおりである。表中の「−」は、該当する成分を使用しなかったことを意味する。また、表１、表２及び表３には、撥液層における（Ｂ）成分の含有量に対する（Ｃ）成分の含有量の質量比（（Ｃ）成分の質量／（Ｂ）成分の質量）を示した。また、表２には、撥液層に用いた（Ａ）成分である樹脂の融点Ｔ１（℃）と、第２の樹脂層に用いた（Ａ）成分である樹脂の融点Ｔ２（℃）との大小関係を示した。
【００８２】
〔（Ａ）ポリエチレン樹脂〕
Ａ１：直鎖状低密度ポリエチレン（ＬＬＤＰＥ）、商品名「エボリュー」、融点１１６℃、株式会社プライムポリマー製
Ａ２：直鎖状低密度ポリエチレン（ＬＬＤＰＥ）、商品名「ノバテックＬＬ」、融点１２２℃、日本ポリエチレン株式会社製
【００８３】
〔（Ｂ）シリル化ポリオレフィン〕
Ｂ１：ＰＥ−Ｓｉのグラフト共重合体、東レ・ダウコーニング株式会社製
Ｂ２：ＰＥ−Ｓｉ−ＰＥのトリブロック共重合体、商品名「イクスフォーラ」、三井化学ファイン株式会社製
Ｂ３：ＰＰ−Ｓｉのグラフト共重合体、東レ・ダウコーニング株式会社製
【００８４】
〔（Ｃ）ポリエチレン／ポリプロピレン共重合体〕
Ｃ１：プロピレンとエチレンとのブロック共重合体
Ｃ２：エチレンとエチレン・ブチレン共重合体とのブロック共重合体
【００８５】
［撥液性評価］
＜実施例１〜１９、２３〜２６及び比較例１〜６：ボイル処理後の撥液性＞
実施例１〜１９、２３〜２６及び比較例１〜６について、図３に示した方法により、ボイル処理後の撥液性の評価を行った。まず、実施例及び比較例で得られた撥液性積層体を縦１５０ｍｍ×横１３８ｍｍにカットしたサンプル２００を２枚用意した。２枚のサンプル２００を、それぞれの撥液層が内側となるように重ね、縦方向端部の１辺と横方向両端部の２辺とを、ヒートシーラーで１９０℃、０．０３ＭＰａ、２ｓｅｃの条件で１０ｍｍ幅にわたって熱封緘してシール部５１を形成し、縦方向端部の一辺が開口しているパウチ５０を作製した（図３の（ａ）を参照）。
次に、パウチの開口部から１００ｇの水中油分散型液体５４（商品名「ボンカレー」、大塚食品社製）を注液した（図３の（ｂ）を参照）。
その後、開口部をヒートシーラーで１９０℃、０．０３ＭＰａ、２ｓｅｃの条件で１０ｍｍ幅にわたって熱封緘してシール部５１を形成してパウチ５０を密閉し、鍋５２で湯煎によるボイル処理を行った（図３の（ｃ）を参照）。
【００８６】
ボイル処理で、密閉したパウチ５０を１００℃で５分間湯煎処理した後、直ちに密閉したパウチ５０の上部を切断して注ぎ口を形成した。次いで、注ぎ口と反対側のシール部を持ち、パウチを逆さにして３０秒間保持し、容器５６に水中油分散型液体５４を排出させて、秤５７により排出量を秤量した（図３の（ｄ）を参照）。
秤量した排出量から、下記式により残液量（％）を求めた。
残液量（％）＝｛（１００−排出量）／１００｝×１００
測定は３回行い、３回の平均残液量から下記評価基準により撥液性を評価した。平均残液量（％）及び撥液性の評価結果を表１及び表２に示す。
◎：平均残液量が３．０％未満
○：平均残液量が３．０％以上３．５％未満
△：平均残液量が３．５％以上４．５％未満
×：平均残液量が４．５％以上
【００８７】
＜実施例２０〜２２、２７，２８及び比較例７〜９：熱処理なしでの撥液性＞
実施例２０〜２２、２７、２８及び比較例７〜９について、図４に示した方法により、熱処理なしでの撥液性の評価を行った。まず、実施例及び比較例で得られた撥液性積層体を縦１５０ｍｍ×横１３８ｍｍにカットしたサンプル１００を２枚用意した。２枚のサンプル１００を、それぞれの撥液層が内側となるように重ね、縦方向端部の１辺と横方向両端部の２辺とを、ヒートシーラーで１９０℃、０．０３ＭＰａ、２ｓｅｃの条件で１０ｍｍ幅にわたって熱封緘してシール部６１を形成し、縦方向端部の一辺が開口しているパウチ６０を作製した（図４の（ａ）を参照）。
次に、パウチ６０の開口部から１００ｇのサラダ油６２（商品名「日清サラダ油」、日清オイリオ社製）を注液した（図４の（ｂ）を参照）。
次に、開口部と反対側のシール部を持ち、パウチ６０を逆さにして３０秒間保持し、容器５６にサラダ油６２を排出させて、秤５７により排出量を秤量した（図４の（ｃ）を参照
）。
秤量した排出量から、下記式により残液量（％）を求めた。
残液量（％）＝｛（１００−排出量）／１００｝×１００
測定は３回行い、３回の平均残液量から下記評価基準により撥液性を評価した。平均残液量（％）及び撥液性の評価結果を表３及び表４に示す。
◎：平均残液量が１．５％未満
○：平均残液量が１．５％以上２．０％未満
△：平均残液量が２．０％以上２．５％未満
×：平均残液量が２．５％以上
【００８８】
［外観評価］
上記撥液性評価において、パウチ内から液体を排出した際の液体の排出挙動を目視にて観察し、下記評価基準により外観評価を行った。結果を表１から表３に合わせて示す。
◎：綺麗に滑落する様子が見られ、撥液性積層体に付着しない。
○：滑落する様子が見られ、撥液性積層体への付着が少ない。
△：滑落する様子は見られるが、撥液性積層体に付着している。
×：滑落する様子が見られない。
【００８９】
［膨潤量測定］
下記の手順にて膨潤量を測定した。結果を表１から表３に合わせて示す。
（１）上述の残液性評価時に、内容物を充填する前の、空の状態のパウチの重量を測定する。
（２）残液性評価後のパウチを、食品用洗剤にて洗浄し、イソプロピルアルコールにてパウチの内側を拭き取り、パウチの重量を測定する。
（３）下記計算式にて膨潤量を算出。（サンプル数ｎ＝３）
膨潤量（％）＝（（２）のパウチ重量−（１）のパウチ重量）÷（１）のパウチ重量
【００９０】
【表１】
2020189664.tif 000003
【００９１】
【表２】
2020189664.tif 000004
【００９２】
【表３】
2020189664.tif 000005
【００９３】
表１から表３に示した結果から明らかなように、実施例１〜２８の撥液性積層体によれば、比較例１〜９の撥液性積層体と比較して、撥液性を向上させることができることが確認された。
【００９４】
また、実施例２５、２６、２８の撥液性積層体は、撥液層中の樹脂の融点Ｔ１と第２の樹脂層中の樹脂の融点Ｔ２とがＴ１＜Ｔ２の関係を満たしており、特に良好な撥液性が得られることが分かった。
【００９５】
また、残液評価の前後でパウチの重量変化の小さいもの、すなわち油分の吸収が少なく膨潤量の小さいものは、高い撥液性を示す傾向が確認できた。
【符号の説明】
【００９６】
１、２・・・撥液性積層体
１０・・・撥液性フィルム
１１・・・撥液層
１２・・・第２の樹脂層
１３・・・接着剤
１４・・・基材
５０、６０・・・パウチ
５１、６１・・・シール部
５２・・・鍋
５４・・・水中油分散型液体
５６・・・容器
５７・・・秤
６２・・・サラダ油
１００，２００・・・撥液性積層体の評価用サンプル
【図１】
2020189664.tif 000006
【図２】
2020189664.tif 000007
【図３】
2020189664.tif 000008
【図４】
2020189664.tif 000009